(57)【特許請求の範囲】
【請求項１】
ポリウレタン弾性繊維を芯糸とし、構成するポリマー主成分が、高融点ポリエステルセグメントと５から５５重量％の分子量４００〜６０００の低融点重合体セグメントからなる共重合体のポリエステル系エラストマーを主成分とし、破断伸度が３０％以上、破断強力が３．０ｇ／ｄ以上、１０％伸長時の応力が２．０ｇ／ｄ以下であり、且つ３０％伸長時の伸長回復率が８０％以上であるポリエステルフィラメントを被覆糸としたカバリング糸のみで、少なくともレッグ部が編み立てられてなることを特徴とするパンティーストッキング。
【請求項２】
高融点ポリエステルセグメントの３０重量％以上が芳香族ジカルボン酸又はそのエステルと１，３−プロパンジオール成分からなることを特徴とする請求項１記載のパンティーストッキング。
【請求項３】
ポリウレタン弾性繊維が、ノ−マルモードでのＵ％が２．５以下であり、かつ１〜５ｍの糸斑周期成分のスペクトル強度が２０以下であることを特徴とする請求項１記載のパンティーストッキング。
【発明の詳細な説明】
【０００１】
【発明の属する技術分野】
本発明はポリウレタンカバリング糸のみで編成されたパンティーストッキングに関する。
【０００２】
【従来の技術】
婦人用パンティーストッキングは、細デニールのポリウレタン弾性糸にナイロンフィラメントを巻き付けたカバリング糸と、ナイロンフィラメントを交互に編立てたパンティーストッキング（以後交編パンストと略す）や、総てカバリング糸のみで編立てたパンティーストッキング（以後ゾッキパンストと略す）が一般に知られている。しかしながら、かかる交編パンストは、静的着用時のサポート力を基準に編設計された物が多く、運動時に圧迫を受け運動を少なからず妨げる欠点を持つものが多かった。このような欠点を鑑み、最近交編パンストの分野ではナイロンフィラメントの代わりに、ポリウレタンとナイロンのシングクカバリングヤーンを用いたパンティーストッキングも開発されている。
【０００３】
一方、カバリング糸の巻糸あるいは交編糸にポリエステルフィラメントを用いる取り組みは、過去から行われているが、製品の風合いが堅く、伸縮性が不足するなどの欠点があり、実用化に至っていないのが現状である。これは、パンティーストッキングの伸縮性が、基本的には芯糸であるポリウレタン弾性糸の特性に由来するものであるが、動作時にはカバリング糸の変形率が２００％に及ぶ場合があるため、巻糸の特性特に弾性率の高さと伸長回復率の低さに由来すると考えられる。
【０００４】
【発明が解決しようとする課題】
本発明は、ポリエステルフィラメントを巻糸に用いたポリウレタンカバリング糸のみで編成されたレッグ部を有するパンティーストッキングにおいて、製品の伸縮性を高め、着用感に優れ、外観品位に優れたパンティーストッキングを提供することにある。
【０００５】
【課題を解決するための手段】
即ち、本発明はリウレタン弾性繊維を芯糸とし、構成するポリマー主成分が、高融点ポリエステルセグメントと５から５５重量％の分子量４００〜６０００の低融点重合体セグメントからなる共重合体のポリエステル系エラストマーを主成分とし、破断伸度が３０％以上、破断強力が３．０ｇ／ｄ以上で、１０％伸長時の応力が２．０ｇ／ｄ以下であり、且つ３０％伸長時の伸長回復率が８０％以上であるポリエステルフィラメントを被覆糸としたカバリング糸のみで少なくともレッグ部が編み立てられてなるパンティーストッキングである。
【０００６】
つまり、伸縮性に優れたパンティーストッキングを得るには、破断伸度が３０％以上、破断強力が３．０ｇ／ｄ以上で、１０％伸長時の応力が２．０ｇ／ｄ以下であり、かつ３０％伸長時の伸長回復率が８０％以上であるポリエステルフィラメントをポリウレタン弾性糸に巻き付けたカバリング糸を用いることで達成できる。ここで重要なことは、ポリエステルフィラメントの１０％伸長時の応力が２．０ｇ／ｄ以下であり、かつ３０％伸長時の伸長回復率が８０％以上であることで、前記特性の何れをも満足されなければ目的とするパンティーストッキングを得ることが出来ない。
【０００７】
かかるポリエステルフィラメントの強伸度特性の測定条件は、以下の通りである。オリエンテック社製テンシロンＴＭ測定装置を用いて、試料長１００ｍｍを１００％／ｍｉｎの歪速度で、温度２０℃、相対湿度６５％雰囲気下で測定し、求めた応力・歪曲線より破断強度と伸度を評価した。各測定は各々５回の平均値をその値とした。又、伸長回復性は、オリエンテック社製テンシロンＴＭ測定装置を用いて、試料長１００ｍｍを１００％／ｍｉｎの歪速度で、温度２０℃、相対湿度６５％雰囲気下で３０％のヒステリシス測定を行い、下式を用いて求めた。
（１−残留歪／試料長）＊１００［％］
【０００８】
また、かかるパンティーストッキングは、例えばポリウレタン弾性糸に、芳香族ジカルボン酸又はそのエステルと、１，３−プロパンジオールからなるポリエステルフィラメントあるいは、主原料が高融点ポリエステルセグメントと分子量４００〜６０００の低融点重合体セグメントからなる共重合体であり、該高融点ポリエステルセグメントの３０重量％以上が芳香族ジカルボン酸又はそのエステルと１，３−プロパンジオール成分からなるポリエステル系エラストマーを主成分とするポリエステルフィラメントでカバーリングを行い、次いで該ポリウレタンカバーリング糸のみを用いて少なくともレッグ部を編立、プレセット、縫製、染色加工後１４０℃以下で熱セットする事によって得られる。
【０００９】
ここで、上記ポリエステル系エラストマーを主成分とするポリエステルフィラメントに使用されるポリマーの構成成分は、高融点ポリエステルセグメント構成成分としてテレフタル酸と、１，３−プロピレングルコールからなるポリエステル成分が実質含有されていることが重要である。ここで言う実質含有されているとは、該ポリエステル成分が全高融点ポリエステル成分の３０重量％以上含まれていなければならない。
【００１０】
それ以外は、例えばテレフタル酸、イソフタル酸、１，５−ナフタレンジカルボン酸、２，６−ナフタレンジカルボン酸、４，４‘−ジフェニルジカルボン酸、ビス（４−カルボキシフェニル）メタン、ビス（４−カルボキシフェニル）スルホン等の芳香族ジカルボン酸又はそのエステルなどがあげられる。
【００１１】
ジオール成分としては、エチレングリコール、プロピレングリコール、テトラメチレングリコール、ペンタメチレングリコール、２，２−ジメチルトリルメチレングリコール、ヘキサメチレングリコール、デカメチレングリコール、ｐ−キシリレングリコール、シクロヘキサンジメタノールなどのジオールから製造されるポリエステルあるいはこれらの２種類以上のジカルボン酸あるいは２種類以上のジオールを用いたコポリエステルであってもよい。
【００１２】
あるいは、ｐ−（β−ヒドロキシエトキシ）安息香酸などのオキシ酸およびそれらのエステルから誘導されるポリエステル、ポリピバロラクトンなどのポリラクトン、１，２−ビス（４，４‘−ジカルボキシフェノキシ）エタンなどの芳香族エーテルジカルボン酸と前述のジオールとから製造されるポリエーテルエステル、さらに以上のジカルボン酸類、オキシ酸類、ジオール類を組み合わせたコポリエステル類などをあげることができる。但し、該テレフタル酸と１，３−プロパンジオールからなるポリエステル成分が全体の高融点硬ポリエステル成分全体の３０重量％未満であると、本発明の特性、特に伸長回復特性が低下する。
【００１３】
ここで、低融点成分について特に制限はないが、例えば分子量４００から６０００の低融点重合体セグメント構成成分としては、例えばポリ（エチレンオキサイド）グリコール、ポリ（プロピレンオキサイド）グリコール、ポリ（テトラメチレンオキサイド）グリコールなどのポリアルキレンエーテルグリコール及び、これらの混合物さらにこれらのポリエーテルグリコール構成成分を共重合した共重合ポリエーテルグリコールなどをあげることができる。
【００１４】
又、炭素数２から１２の脂肪族ジカルボン酸と、炭素数２から１０の脂肪族グリコールから製造されるポリエステル、例えばポリエチレンアジペート、ポリテトラメチレンアジペート、ポリエチレンセバケート、ポリネオペンチルセバケート、ポリテトラメチレンドデカネート、ポリテトラメチレンアゼレート、ポリヘキサメチレンアゼレート、ポリ−ε−カプロラクトンなどをあげることができる。
【００１５】
更に、上記ポリエステルとポリエーテルを組み合わせたポリエステルエーテル共重合体などもあげることができる。上記、ポリエステルブロック共重合体での低融点重合体セグメント構成成分の割合は、５から６０重量％が好ましく、２０から５５重量％がさらに好ましい。
【００１６】
一方、製品のコース斑といった品位上ポリウレタンカバリング糸の芯糸に用いるポリウレタン弾性糸の重要な特性は糸の均一性であり、ノ−マルモードで測定したＵ％（以下Ｕ％（ノ−マル））が２．５以下であり、かつその周期成分として、１から５ｍの周期成分のスペクトル強度が２０以下であることが重要である。ポリウレタン弾性糸の均一性の測定及び周期成分の解析は、特開平７−１０２４７２号公報に開示されている方法に基づき、静電容量変化を測定原理とする、計測器工業株式会社のイーブネステスタ（ＫＥＴ−８０Ｃ）及び、スペクトル解析システムを用いてで行うことが出来る。
【００１７】
かかるポリウレタン弾性糸のＵ％（ノ−マル）が２．５を越える場合は、製品のコース斑が顕著になり、製品外観が著しく損なわれる。更に、Ｕ％（ノ−マル）が２．５以下であっても、１から５ｍの周期成分のスペクトル強度が２０を越える場合は、周期的なコース斑が発生し、製品外観が同様に著しく損なわれる。従って、製品品位上望ましいポリウレタン弾性糸の特性は、Ｕ％（ノ−マル）が２．５以下であり、かつ１から５ｍの周期成分のスペクトル強度が２０以下、更に好ましくはＵ％（ノ−マル）が２．０以下で、かつ該スペクトル強度が１０以下であることが肝要である。
【００１８】
このようなポリウレタン弾性糸を得る手段としては、乾燥あるいは冷却風の微風速変動の制御が重要であり、平均風速に対する変動幅を１％以下に制御することが重要である。
【００１９】
【実施例】
（実施例１〜３）
ヘキサメチレングリコールと、４，４‘−ジフェニルメタンジイソシアネートと１，４−ブタンジオールからなるショアＡ硬度９０のポリウレタン弾性体を２２０℃で溶融紡糸し、８００ｍ／ｍｉｎの速度で２０デニールのポリウレタン弾性糸を巻き取った。巻き取った糸のＵ％（ノ−マル）は２．２、１から５ｍのスペクトル強度は１６であった。
一方、ジメチルテレフタレート、１，３−プロパンジオール、および低融点成分として分子量１５００のポリ（テトラメチレンオキサイド）の構成比を、全体組成のそれぞれ２０、３５、５０重量％部となるよう重合したブロック共重合エラストマーを、ポリエステルフィラメントの原料として用いた。ポリエステルフィラメントはこれらの原料を、それぞれの融解温度より２０℃高い温度を基準に紡糸温度を設定し、０．５ｍｍφ−５ホールのノズルからポリマーを吐出し、１０００ｍ／ｍｉｎで一度巻き取った後、ホットローラー９０℃、ホットプレート１５０℃で延伸して、１０デニール５フィラメントの延伸糸を得た。
【００２０】
次いで、スピンドル回転数２５０００ｒｐｍ、撚数１８００Ｔ／Ｍ、トータルドラフト３．０の条件で上記フィラメントを用いたカバリングを行い、シングルカバリング糸を得た。このシングルカバリング糸をＳ撚糸とＺ撚糸を交互に配して、ゾッキパンストのレッグ部を編み立てた。尚、ウェルト部には市販の３０デニールのポリウレタン弾性糸に、４０デニールのポリブチレンテレフタレート仮撚糸をカバリングした、シングルカバリング糸を用いた。
【００２１】
上記ゾッキパンストを常法に従って縫製、染色加工した後、ファイナルセット仕上げを行い、製品化した。
（比較例１〜２）
レッグ部に用いるポリエステルフィラメントとして、ポリブチレンテレフタレートを用いた他は、実施例１から３と同様の処方で製品化した。又、ポリウレタン弾性糸は、Ｕ％（ノ−マル）が３．０と３．５のものを用いた。
【００２２】
かくして得られた、ポリエステルフィラメントの物性及び、ゾッキパンストの外観品位及び、２０名の女性の着用テスト結果を以下にまとめた。
【００２３】
【表１】
0003620624.tif 000002
【００２４】
表１に示すように、本発明によると加工通過に十分な力学特性を有し、しかも低弾性率かつ高い弾性回復特性を有するポリエステルフィラメントが得られ、しかも伸縮性に優れたゾッキパンストが得られることが明らかである。
【００２５】
【発明の効果】
本発明によると、ポリエステルフィラメントを巻糸に用いたポリウレタンカバリング糸のみで編成されたレッグ部を有するパンティーストッキングにおいて、製品の伸縮性を高め、着用感に優れたパンティーストッキングを提供することを可能にした。